Brevet FR2680963A1 — publié le 19930312

- Chiffon à poussière et pour essuyage, à base de polyoléfines L'invention concerne un chiffon à poussière et pour essuyage, à usage domestique et industriel, pour la collecte de particules solides et/ou de liquides de tout type, fabri- qué à partir d'une feuille de non-tissé contenant des micro- fibres produites par soufflage à l'état fondu de matières thermoplastiques, en particulier de polyoléfines, et éven- tuellement des agents tensioactifs, la feuille de non-tissé étant tassée en motifs dans des surfaces partielles. Des chiffons pour essuyage à base de non-tissés sont en particulier connus par exemple d'après DE-C-28 45 551 ou DE-U-76 08 660, EP-A-O 259 692 ou DE-A-34 11 515 La quali- fication essentielle de non-tissés à base de fibres thermo- plastiques qui sont tassées en motifs par estampage à chaud dans des surfaces partielles, par exemple au moyen de rou- leaux graineurs, pour l'utilisation en tant que chiffons pour essuyage avec ou sans produit d'imprégnation, est déjà décrite sous forme générale dans US-A-3 849 241 ou US-A-3 978 185 ou US-A-3 811 957 D'après ces documents, on sait également comment rendre mouillables des fibres thermo- plastiques hydrophobes de nature, par addition d'agents mouillants Les procédés de fabrication de feuilles de non- tissés sont décrits également par exemple dans US-A-3 795 571 et US-A-3 704 198. Un grand nombre des chiffons pour essuyage connus sont conçus pour des applications choisies à la collecte de t 2 - salissure choisie, par exemple sous forme de chiffons à poussière, de chiffon de lavage, de chiffon à huile ou de chiffon pour dépoussiérage de l'acier ou similaires Cepen- dant, la salissure habituellement n'apparaît pas seulement sous une forme mais en mélange de plusieurs variantes, à savoir sous forme d'un mélange de poussière, matières grasses, eau, restes de repas, liquides de tous types, etc. Le but de l'invention était de réaliser un chiffon à poussière et pour essuyage à base de polyoléfines, à usage domestique et industriel, pour la collecte de salissures les plus diverses, qui recueille la salissure avec le moins possible de graisse, ait un effet antistatique et désinfec- tant et puisse être fabriqué de façon économique. De façon inattendue, on a découvert que ce but est atteint avec un chiffon à poussière et pour essuyage, à usage domestique et industriel, pour la collecte de parti- cules solides et/ou de liquides de tous types, fabriqué à partir d'une feuille de non-tissé contenant des microfibres produites par soufflage à l'état fondu de matières thermo- plastiques, en particulier de polyoléfines, et enventuelle- ment un agent tensioactif, la feuille de non-tissé étant tassée en motifs dans des surfaces partielles, qui est caractérisé en ce que la feuille de non-tissé contient plus de 50 % en poids de fibres constituées d'un P Ebdl (poly- éthylène linéaire basse densité). La polyoléfine préférée selon l'invention est le P Ebdl, qui présente une bonne résistance mécanique et une bonne ténacité, de sorte que des chiffons pour essuyage fabriqués à partir de celui-ci présentent une bonne résis- tance à l'abrasion, ont en même temps une "bonne main" et une bonne douceur, et sont encore suffisamment résistants au peluchage Pour augmenter la mouillabilité, on ajoute de préférence des agents tensioactifs, les tensioactifs jouant le rôle d'agents antistatiques ou de désinfectants étant préférés La proportion des tensioactifs ajoutés dépend du 3 - tensioactif choisi et de l'effet désiré La quantité de tensioactifs peut être choisie entre 0,3 et 5 % en poids Grâce à l'utilisation d'un mélange de fibres constitué en majeure partie de fibres de P Ebdl et de jusqu'à environ 45 % en poids de fibres constituées d'un homopolymère de propylène, on réa- lise un chiffon pour essuyage ayant une bonne main et à haute résistance à l'usage La résistance à l'abrasion et la résistance à la déchirure sont atteintes de façon suffisante par le fait que l'on utilise du P Ebdl ayant un indice de fluidité à l'état fondu (IFF) ( 190/2,16) dans la plage allant d'environ 5 à 100 g/10 min, de préférence de 10 à g/10 min, et une masse volumique de 0,95 g/cm 3 et un polypropylene ayant un indice de fluidité à l'état fondu (IFF) ( 230/2,16) d'au moins 100 g/10 min En particulier, grâce au P Ebdl utilisé, le chiffon à poussière et pour essuyage selon l'invention, avec des poids par unité de surface de plus de 100 à 200 g/m 2, n'est pas aussi raide que des chiffons pour essuyage à base d'un non-tissé constitué seulement de fibres de polypropylene. Grâce à l'utilisation d'agents tensioactifs, on peut améliorer la mouillabilité, les propriétés désinfectantes et les propriétés antistatiques du chiffon à poussière et pour essuyage Par "tensioactifs", on entend des composés tensio- actifs amphiphiles à masses moléculaires faibles à moyennes, qui contiennent, en tant que fragment moléculaire hydro- phobe, au moins un radical hydrocarboné ayant de 8 à atomes de carbone et, en tant que fragment moléculaire hydrophile, des groupes polaires chargés ou non chargés. Selon l'invention, on préfère des agents tensioactifs anioniques, non ioniques ou amphotères Il est toutefois également possible d'ajouter aux chiffons pour essuyage, à base de P Ebdl, des tensioactifs cationiques, individuelle- ment ou en mélange avec d'autres tensioactifs. En ce cas, les tensioactifs sont appliqués de préfé- rence sur la surface des fibres ou de la feuille de non- tissé, par exemple lors du processus de fabrication de la 4 - feuille de non-tissé, soit directement par pulvérisation sur les fibres, soit par imprégnation de la feuille de non- tissé. Les tensioactifs anioniques utilisables pour l'inven- tion comportent des groupes hydrophiles chargés négative- ment, tels que des groupes carboxyle, sulfonate, sulfate, phosphonate et phosphate On peut utiliser des savons, des alkylbenzènesulfonates, des alkyl-éthersulfates, des alcane- sulfonates et des alkylsulfates ainsi que des lignine- sulfonates et des sulfonates de pétrole Selon un mode de réalisation préféré de l'invention, on utilise un mélange d'agents tensioactifs anioniques à base d'esters de poly- glycol et d'acides gras et de phosphates d'alcools gras On parvient ainsi non seulement à une mouillabilité améliorée du chiffon à poussière et pour essuyage, mais en même temps à empêcher la charge électrostatique du chiffon à poussière et pour essuyage. Les agents tensioactifs non ioniques utilisés selon l'invention comportent, en tant que fragment moléculaire hydrophile, des groupes éther, en particulier des groupes oxyéthylène, des fonctions N-oxyde d'amine ou sulfoxyde On peut ainsi utiliser des produits d'oxyéthylation d'alkyl- phénols, des produits d'oxyéthylation d'alcools gras et des alcanolamides d'acides gras, ainsi que des co-oligomères séquences oxyde d'éthylène/oxyde de propylène et des N-oxydes d'amine à longue chaîne Selon un mode de réalisa- tion préféré, on utilise, en tant qu'agent tensioactif non ionique, un tensioactif à base de produits d'oxyéthylation d'alcools gras. Selon l'invention, on utilise également des tensio- actifs amphotères Ceux-ci contiennent dans une molécule au moins un groupe ampholyte, les carbo et sulfobétaïnes com- portant chacune un groupe ammonium et un groupe carboxyle ou sulfo, ainsi qu'au moins un fragment moléculaire hydrophobe, étant particulièrement importantes Les agents tensioactifs - de ce type sont en outre dans une large mesure biodégra- dables. Etant donné que les fibres de polyoléfines sont ini- tialement lipophiles, selon le degré désiré de mouillabilité par l'eau et de pouvoir antistatique, il faut prévoir une quantité correspondante de tensioactifs, c'est-à-dire d'agents mouillants En ce cas, il est également possible de munir le chiffon à poussière et pour essuyage d'un agent tensioactif supplémentaire, en incorporant l'agent tensio- actif à la matière thermoplastique, en particulier au P Ebdl, à partir de laquelle sont produites les fibres, agent tensioactif qui devient actif, dans l'utilisation ultérieure de la feuille de non-tissé, par migration à la surface des fibres En ce qui concerne ces agents mouillants qui deviennent efficaces en tant que tensioactifs internes, en plus de tensioactifs anioniques, non ioniques et/ou ampho- tères, on peut également prévoir des tensioactifs catio- niques Un mode de réalisation préféré prévoit à cette fin des agents tensioactifs à base de produits d'oxyéthylation d'alcools gras, en particulier ceux à effet antistatique supplémentaire Des polyoléfines à tensioactifs incorporés sont décrites par exemple dans US-A-4 578 414. On obtient un chiffon à poussière et pour essuyage, ayant un bon effet de nettoyage et un bon pouvoir désinfec- tant, en utilisant une feuille de non-tissé comportant en majeure partie des fibres constituées d'un P Ebdl (poly- éthylène linéaire basse densité) et jusqu'à environ 45 % en poids de fibres constituées d'un homopolymère de propylène, et un agent tensioactif cationique, jouant le rôle de désin- fectant, en une quantité d'au moins 1,0 % en poids, par rapport à la feuille de non-tissé Grâce à l'utilisation d'un mélange de fibres à base de polyéthylène et à base de polypropylène, avec une majeure partie de polyéthylène, on réalise un chiffon pour essuyage doux ayant une très bonne main, qui non seulement recueille bien sur des surfaces 6 - planes, mais peut aussi être facilement introduit dans les coins et dans des trous La résistance à l'abrasion et la résistance à la déchirure sont atteintes à un degré suffi- sant grâce à l'utilisation d'un P Ebdl ayant un indice de fluidité à l'état fondu (IFF) ( 19012,16) dans la plage allant d'environ 5 à 100 g/10 min, de préférence de 10 à g/10 min, et une masse volumique de 0, 95 g/cm 3, ainsi que d'un polypropylène ayant un indice de fluidité à l'état fondu (IFF) ( 230/2,16) d'au moins 100 g/10 min En particu- lier, dans une configuration à poids relativement élevés par unité de surface, de plus de 100 à 200 g/M 2, le chiffon à poussière et pour essuyage selon l'invention se révèle moins rigide que des chiffons pour nettoyage connus qui ne sont constitués que de fibres de polypropylène. De façon inattendue, on a découvert que grâce à l'utilisation de tensioactifs cationiques, on peut aboutir non seulement à une mouillabilité améliorée du chiffon à poussière et pour essuyage, mais en même temps à un effet désinfectant qui reste pendant longtemps propre au chiffon à poussière et pour essuyage Le tensioactif cationique est en ce cas appliqué de préférence sur la surface des fibres ou de la feuille de non-tissé, par exemple lors du processus de fabrication de la feuille de non-tissé, soit directement par pulvérisation sur les fibres, soit par imprégnation de la feuille de non-tissé Les tensioactifs cationiques utili- sables pour l'invention comportent des groupes hydrophiles chargés positivement, en particulier des groupes ammonium, mais on peut également utiliser des tensioactifs cationiques à groupes phosphonium ou N-oxyde d'amine protonés Des com- posés ammonium quaternaire ayant un radical alkyle à longue chaîne, qui manifestent en même temps un effet désinfectant, se sont révélés particulièrement avantageux Il est toute- fois également possible d'utiliser des sels d'ammonium qua- ternaire comportant deux radicaux alkyle à longues chaînes, qui manifestent un pouvoir mouillant plus élevé Comme 7 - tensioactifs cationiques, on utilise de préférence des sels d'ammonium quaternaire, qui présentent des propriétés tensioactives Les composés de ce type sont également dénom- més "savons inversés" Dans ces composés, en règle générale trois groupes méthyle ou deux groupes méthyle et un radical benzyle ainsi qu'un radical aliphatique à longue chaîne sont liés à l'atome de N L'atome de N positivement chargé avec les radicaux méthyle constitue la partie hydrophile de la molécule, le radical alkyle à longue chaîne constitue la partie hydrophobe de la molécule L'atome de N peut égale- ment être un composant d'un cycle ou être remplacé par un atome de phosphore chargé positivement On peut également prévoir des mélanges avec diverses longueurs de chaîne alkyle Dans le radical hydrophobe, peuvent également être incorporés d'autres éléments structuraux, tels que des grou- pements ester d'acide carboxylique En plus de propriétés tensioactives, les savons inversés de ce type présentent un large spectre d'activité antibactérienne, qui se révèle particulièrement avantageux dans des chiffons à poussière et pour essuyage car, précisément dans la maison, ils sont utilisés successivement dans les endroits les plus divers et par conséquent avec le chiffon à poussière et pour essuyage selon l'invention, il est au moins en partie possible de s'opposer au transfert de bactéries. Pour de nombreux buts d'utilisation des chiffons à poussière et pour essuyage, il est souhaitable que ceux-ci présentent une forme particulièrement veloutée et volumi- neuse Par suite du processus de fabrication de la feuille de non-tissé, dans lequel les fibres sont tassées dans des surfaces partielles par plastification et compression, et de cette façon le non-tissé acquiert sa structure compacte et résistant à l'usage, le caractère velouté du non-tissé est toutefois en même temps réduit par le calandrage et l'estam- page Afin de parvenir à un redressement des fibres thermo- plastiques après l'estampage à chaud et le compactage de la 8 - feuille de non-tissé, et afin d'obtenir un chiffon pour essuyage qui soit volumineux tout en ayant une résistance mécanique suffisante, on ajoute à la feuille de non-tissé au maximum 5 %i en poids, par rapport à la feuille de non- tissé, de carboxyméthylcellulose sodique Les feuilles de non-tissé, et par conséquent les chiffons pour essuyage, sont de préférence colorés, et ils peuvent être à cette fin non seulement imprimés mais également dotés d'une teinte unie, en pouvant par exemple être teints par addition de colorants appropriés, en quantité usuelle, aux matières thermoplastiques utilisées pour la fabrication des fibres. Pour des buts d'utilisation sous contrainte thermique relativement élevée, par exemple l'essuyage d'objets chauds, il peut être avantageux de munir en partie la feuille de non-tissé destinée aux chiffons à poussière et pour essuya- ge, de fibres thermoplastiques à relativement haute résis- tance thermique, par exemple à base de polyester thermoplas- tique correspondant ou de polyaryl-oxydes, -sulfures, -sulfones linéaires, en particulier des fibres de polyester thermoplastique, polyamides, poly (sulfure de phénylène), ces fibres à relativement haute résistance thermique pouvant remplacer en partie aussi bien des fibres de polypropylène qu'éventuellement des fibres de P Ebdl, à savoir jusqu'à raison de 301 % en poids, par rapport à la quantité totale des fibres de la feuille de non-tissé On accroît ainsi la résistance à l'essuyage et la résistance à la déchirure du chiffon pour essuyage. Des chiffons à poussière et pour essuyage, peu coû- teux et pouvant être fabriqués de façon économique, ayant des propriétés suffisantes d'essuyage et de dépoussiérage pour divers types de salissures, sont caractérisés en ce que la feuille de non-tissé comporte de 55 à 65 % en poids de fibres constituées d'un P Ebdl ayant un IFF ( 190/2,16) de 10 à 30 g/10 min et de 45 à 35 'O en poids de polypro- pylène ayant un IFF ( 230/2,7) de 200 à 1 000 g/10 min et des tensioactifs en une quantité de 0,3 à 4 'O en poids, par rapport à la feuille de non-tissé, la feuille de non- tissé 9 - présentant un poids par unité de surface dans la plage d'en- viron 50 à 200 g/m 2. Un chiffon à poussière et pour essuyage selon l'in- vention qui est particulièrement avantageux est caractérisé en ce que la feuille de non-tissé comporte de 55 à 65 % en poids de fibres constituées d'un P Ebdl ayant un IFF ( 190/2,16) de 10 à 30 g/10 min et de 45 à 35 % en poids de prolypropylène ayant un IFF ( 230/2,16) de 200 à 1 000 g/10 min et un tensioactif cationique à base de sels d'ammonium quaternaire en une quantité de 1,5 à 4 % en poids, par rapport à la feuille de non-tissé, la feuille de non-tissé présentant un poids par unité de surface dans la plage d'environ 50 à 200 g/m 2. Le tassement en motifs de la feuille de non-tissé, fabriquée à partir de microfibres, s'effectue comme décrit dans les brevets US cités au début, par exemple US-A-3 704 198 En ce cas, d'environ 10 à 30 % de la surface du non-tissé sont de préférence collés par thermocollage, ces surfaces collées sur de nombreuses petites surfaces individuelles de tailles différentes étant disposées à peu près uniformément sur la surface du non-tissé On peut voir un exemple d'un collage en motifs de ce type sur la figure 1, représentant un chiffon à poussière et pour essuyage 1, les surfaces collées étant désignées par 2 (représentation à l'échelle 1:1). La présente invention est illustrée plus en détail à l'aide des exemples descriptifs et non limitatifs ci-après. On a fabriqué des chiffons pour essuyage à partir d'une feuille de nontissé à base de microfibres soufflées à l'état fondu, ayant un diamètre moyen allant jusqu'à environ 12 Mm, produites par soufflage à l'état fondu, par exemple selon le procédé décrit dans US-A-3 978 185, contenant 60 % en poids de fibres constituées de P Ebdl et 40 % en poids de fibres constituées d'un homopolymère de polypropylène Les polymères thermoplastiques sont en ce cas extrudés en fila- - uents dans des courants d'air, dans des extrudeuses sépa- rées, puis les filaments sont étirés en fibres fines et fragmentés par soufflage, les fibres constituées de poly- propylène étant ajoutées aux courants d'air des fibres en P Ebdl, et lors de la réunion sous l'effet de la turbulence provoquées par les courants d'air, il se produit un mélan- geage uniforme des fibres de P Ebdl et de polypropylène, et ce mélange est déposé sur un support, en un non-tissé lâche à fibres emmêlées, et est ensuite collé en motifs et estampé en traversant des rouleaux de calandrage avec application de chaleur et de pression Pour les fibres en polyéthylène, on utilise un P Ebdl ayant une masse volumique de 0,945 g/cm 3 et un IFF ( 190/2,16) de 25 g/10 min, qui peut être obtenu par exemple sous forme de produit du commerce de Dow Chemical Company Comme résine polypropylène, on utilise un homo- polymère polypropylène à ultra-haut indice de fluidité à l'état fondu, ayant un indice de fluidité à l'état fondu, mesuré selon la méthode ASTM D 1238 condition L, de 400 dg/min, ce qui correspond à un IFF ( 230/2, 16) de 400 g/10 min, et une masse volumique de 0,9 g/cm A partir des fibres thermoplastiques, on prépare un non-tissé ayant un poids par unité de surface de 75 g/m 2. Exemple 1 Sur le non-tissé à fibres emmêlées, à base des fibres thermoplastiques réunies de façon lâche, on a pulvérisé, avant l'estampage à chaud, une solution contenant des agents tensioactifs anioniques à effet antistatique, appropriés à l'ensimage de fibres discontinues, comme par exemple le produit disponible sous la dénomination commerciale de "BK 21050 Il de la firme Henkel Après évaporation du solvant et de l'eau, la feuille de non-tissé est chargée superfi- ciellement avec environ 2 % en poids d'agent tensioactif, par rapport au poids de la feuille de non-tissé Les tensio- actifs sont appliqués en ce cas à partir d'une solution aqueuse à 2 % Après cela, on effectue l'estampage à chaud ll - de la feuille de nontissé Il est également possible de pulvériser avec de l'agent tensioactif une feuille de non- tissé estampée ou d'appliquer l'agent tensioactif à partir de solutions aqueuses, par exemple par immersion dans un bain ou au moyen de rouleaux applicateurs Le solvant est ensuite éliminé par évaporation En ce qui concerne l'agent tensioactif "BK 2105 ", il s'agit d'un mélange à base d'es- ters de polyglycols et d'acides gras et de phosphates d'al- cools gras, qui jouent également le rôle d'agents anti- statiques Les chiffons à poussière et pour essuyage fabri- qués aux tailles usuelles à partir de la feuille de non- tissé essuient de façon propre, selon le but d'utilisation, dans l'usage domestique, des tables, sols, surfaces salies et qui comportent également des graisses, et sont également bien mouillables en contact avec l'eau et retiennent les liquides. Exemple 2 Sur le non-tissé à fibres emmêlées, fabriqué pour l'exemple 1, ayant un poids par unité de surface de 75 g/m 2 on pulvérise, avant l'estampage à chaud, l'agent tensioactif cationique 'Zephirol " de la firme Bayer AG, de sorte que la feuille de non-tissé reçoit superficiellement environ 2 % en poids de tensioactif, par rapport au poids de la feuille de non- tissé Le tensioactif est en ce cas appliqué à partir d'une solution aqueuse à 2 % Après cela, on effectue l'es- tampage à chaud de la feuille de non-tissé Il est également possible de pulvériser de l'agent tensioactif sur une feuille de non-tissé estampée, ou d'appliquer l'agent tensioactif, à partir de solutions aqueuses, par exemple en bain de trempage ou au moyen de rouleaux applicateurs Le solvant est ensuite éliminé par évaporation En ce qui con- cerne l'agent tensioactif cationique "Zephirol ", il s'agit d'un composé ammonium quaternaire à base de chlorure d'alkylbenzyldiméthylammonium. 12 - Exemple 3 Comme dans l'exemple 1, on prépare un non-tissé à fibres emmêlées, comme indiqué précédemment, constitué à raison de 100 % de fibres de P Ebdl A partir des fibres de P Ebdl, on fabrique un non-tissé ayant un poids par unité de surface de 75 g/mr, en pulvérisant sur le non-tissé à fibres emmêlées, constitué des fibres thermoplastiques lâches réu- nies, avant l'estampage à chaud, l'agent tensioactif non ionique et exempt d'APEO "Diadavin NSE O " de la firme Bayer AG, de sorte que la feuille de non-tissé contient superficiellement environ 2,2 % en poids d'agent tensio- actif, par rapport au poids de la feuille de non-tissé En ce cas, le tensioactif est appliqué à partir d'une solution aqueuse à 2 % On effectue ensuite l'estampage à chaud de la feuille de non-tissé Comme dans le premier exemple, il est également possible en ce cas de pulvériser ultérieurement de l'agent tensioactif sur une feuille de non- tissé estampée, ou d'appliquer l'agent tensioactif à partir de solutions aqueuses, par exemple par immersion dans un bain de trempage ou au moyen de rouleaux applicateurs Le solvant est ensuite éliminé par évaporation. Les chiffons à poussière et pour essuyage, fabriqués aux tailles usuelles à partir de la feuille de non-tissé, conviennent aussi bien à un usage domestique qu'à une utili- sation industrielle et artisanale pour des outils et de nombreuses applications, comme par exemple dans des ateliers de réparation d'automobiles. 13 - REVENDICATIONS 1 Chiffon à poussière et pour essuyage, à usage domestique et industriel, pour la collecte de particules solides et/ou de liquides de tout type, fabriqué à partir d'une feuille de non-tissé contenant des microfibres pro- duites par soufflage à l'état fondu de matières thermo- plastiques, en particulier de polyoléfines, et éventuellement un agent tensioactif, la feuille de non-tissé étant tassée en motifs dans des surfaces partielles, caractérisé en ce que la feuille de non-tissé contient plus de 50 % en poids de fibres constituées d'un P Ebdl (polyéthylène linéaire basse densité). 2 Chiffon à poussière et pour essuyage selon la revendication 1, caractérisé en ce que la feuille de non- tissé contient des agents tensioactifs anioniques et/ou non ioniques et/ou cationiques jouant le r 8 le de désinfectant et/ou des tensioactifs amphotères. 3 Chiffon à poussière et pour essuyage selon la revendication 1 ou 2, caractérisé en ce que la feuille de non-tissé est munie de tensioactifs en une quantité allant d'au moins 0,3 à 5 % en poids. 4 Chiffon à poussière et pour essuyage selon l'une quelconque des revendications 1 à 3, caractérisé en ce que la feuille de non-tissé contient en majeure partie des fibres constituées de P Ebdl et jusqu'à environ 45 % en poids de fibres constituées d'un homopolymère de propylène. Chiffon à poussière et pour essuyage selon l'une quelconque des revendications 1 à 4, caractérisé en ce que l'on utilise du P Ebdl ayant un indice de fluidité à l'état fondu (IFF) ( 190/2,16) dans la plage allant d'environ 5 à 100 g/10 min, de préférence de 10 à 40 g/10 min, et une masse volumique de 0,95 g/ca?. 6 Chiffon à poussière et pour essuyage selon la revendication 4, caractérisé en ce que le polypropylène a un indice de fluidité à l'état fondu IFF ( 230/2,16) d'au moins 100 g/10 min. 14 - 7 Chiffon à poussière et pour essuyage selon l'une quelconque des revendications 1 à 6, caractérisé en ce que les tensioactifs sont appliqués sur la surface des fibres ou de la feuille de non-tissé. 8 Chiffon à poussière et pour essuyage selon l'une quelconque des revendications 1 à 7, caractérisé en ce que les fibres de P Ebdl et/ou les autres fibres de la feuille de non-tissé contiennent un autre tensioactif incorporé dans la matière plastique utilisée pour la production des fibres. 9 Chiffon à poussière et pour essuyage selon la revendication 2, caractérisé en ce que l'on utilise des tensioactifs jouant le rôle d'agents antistatiques. Chiffon à poussière et pour essuyage selon la revendication 2, caractérisé en ce que, en tant que tensio- actifs anioniques, on utilise ceux à base d'esters de poly- glycol et/ou de phosphates d'alcools gras. 11 Chiffon à poussière et pour essuyage selon la revendication 2, caractérisé en ce que, en tant que tensio- actifs non ioniques, on utilise ceux à base de produits d'oxyéthylation d'alcools gras. 12 Chiffon à poussière et pour essuyage selon la revendication 2, caractérisé en ce que, en tant que tensio- actifs cationiques, on utilise des composés ammonium quater- naire. 13 Chiffon à poussière et pour essuyage selon la revendication 12, caractérisé en ce que le tensioactif catio- nique est un sel d'ammonium quaternaire comportant un radical alkyle à longue chaîne. 14 Chiffon à poussière et pour essuyage selon l'une quelconque des revendications 1 à 13, caractérisé en ce que la feuille de non-tissé contient au maximum 5 % en poids, par rapport à la feuille de non-tissé, de carboxyméthylcellulose sodique. Chiffon à poussière et pour essuyage selon l'une quelconque des revendications 1 à 4, caractérisé en ce que la - feuille de non-tissé contient des fibres de P Eb:dl et éven- tuellement des fibres de polypropylène ainsi que des fibres thermoplastiques à relativement haute résistance thermique, en particulier des fibres de polyester thermoplastique, poly- amides, poly(sulfure de phénylène). 16 Chiffon à poussière et pour essuyage selon l'une quelconque des revendications 1 à 15, caractérisé en ce que la feuille de non-tissé comporte de 55 à 65 % en poids de fibres constituées d'un P Ebdl ayant un IFF ( 190/2,16) de 10 à 30 g/10 min et de 45 à 35 % en poids de polypropylène ayant un IFF ( 230/2,16) de 200 à I 000 g/10 min et des tensio- actifs en une quantité de 0,3 à 4 % en poids, par rapport à la feuille de non-tissé, la feuille de non-tissé présentant un poids par unité de surface dans la plage d'environ 50 à 200 g/2. 17 Chiffon à poussière et pour essuyage selon l'une quelconque des revendications 1 à 15, caractérisé en ce que la feuille de non-tissé comporte de 55 à 65 % en poids de fibres constituées d'un P Ebdl ayant un IF? ( 190/2,16) de 10 30 g/10 min et de 45 à 35 % en poids de polypropylène ayant un IF? ( 230/2,16) de 200 à 1 000 g/10 min et un tensioactif cationique à base de sels d'ammonium Quaternaire en une quan- tité de 1,5 à 4 % en poids, par rapport à la feuille de non- tissé, la feuille de non-tissé présentant un poids par unité de surface dans la plage d'environ 50 à 200 g/r.